(57)【要約】【課題】血液から顆粒球及び単球を選択的に除去する除去材を提供する。【解決手段】血液から顆粒球及び単球を６０％以上除去し、且つ顆粒球除去率及び単球除去率がリンパ球除去率の２．５倍以上である選択的除去材を製造するためのエチレン−ビニルアルコール共重合体を含む組成物の使用であって、エチレン−ビニルアルコール共重合体のエチレン含量が２０ｍｏｌ％以上５０ｍｏｌ％以下であり、選択的除去材が、２００μｍ以上５００μｍ以下の平均粒径を有し、空孔率が７０％以上の多孔質粒子であることを特徴とする、顆粒球及び単球の選択的除去材を製造するためのエチレン−ビニルアルコール共重合体を含む組成物の使用。【選択図】なし【特許請求の範囲】
【請求項１】
血液から顆粒球及び単球を６０％以上除去し、且つ顆粒球除去率及び単球除去率がリンパ球除去率の２．５倍以上である選択的除去材を製造するための、エチレン−ビニルアルコール共重合体を含む組成物の使用であって、
前記エチレン−ビニルアルコール共重合体のエチレン含量が２０ｍｏｌ％以上５０ｍｏｌ％以下であり、
前記選択的除去材が、２００μｍ以上５００μｍ以下の平均粒径を有し、空孔率が７０％以上の多孔質粒子であることを特徴とする、顆粒球及び単球の選択的除去材を製造するためのエチレン−ビニルアルコール共重合体を含む組成物の使用。
【請求項２】
前記組成物がさらに水溶性高分子を含むことを特徴とする、請求項１に記載の顆粒球及び単球の選択的除去材を製造するためのエチレン−ビニルアルコール共重合体を含む組成物の使用。
【請求項３】
前記水溶性高分子がポリビニルピロリドンであることを特徴とする、請求項２に記載の顆粒球及び単球の選択的除去材を製造するためのエチレン−ビニルアルコール共重合体を含む組成物の使用。
【発明の詳細な説明】
【技術分野】
【０００１】
本発明は、血液中の顆粒球及び単球を選択的に除去する除去材に関する。
【背景技術】
【０００２】
近年、慢性又は悪性関節リウマチ、潰瘍性大腸炎、クローン病、全身性炎症反応症候群（ＳＩＲＳ）、及び感染症等の治療の目的で、患者末梢血液から白血球を除去する技術が進歩してきた。
【０００３】
潰瘍性大腸炎は、現在、原因不明の疾患とされているが、抗大腸抗体、及び自己免疫性Ｔ細胞等が関与する疾患との見方が出ている。これらの疾患に対する治療法としては、内科的及び外科的治療がある。内科的治療では、症状の度合いや潰瘍の発生部位によって、サラゾピリン、プレドニゾロン、副腎皮質刺激ホルモン（ＡＣＴＨ）、イムラン、及びリザベン等の薬剤が適宜使い分けられている。潰瘍性大腸炎の症例には、内科的治療が有効だった例も多くあるが、薬剤を使用する場合、副作用を伴う危険性がある。外科的治療においては、手術により患部切除をするも、クローン病においては高率に再発する。また、人工肛門を装着するケースでは、クオリティオブライフ（ＱＯＬ）の低下をきたすことになる。
【０００４】
炎症性腸疾患（潰瘍性大腸炎、クローン病）に対する１つの手段として、患者血液中の白血球を除去し、病態の改善をもたらした旨の報告がある。また、全ての白血球成分を除去せずとも、少なくとも顆粒球及び単球を除去することで、症状が著しく改善するとの報告がある。近年では、潰瘍性大腸炎患者の手術中あるいは手術後に、被手術患者の血液より活性化白血球を除去することにより、潰瘍性大腸炎における手術部位感染を抑制させる試みがなされており、患者末梢血液から活性化白血球、特に顆粒球及び単球を除去する技術への要求が高まっている。
【０００５】
白血球を除去する方法としては、遠心分離機や、膜などを用いた白血球分離材からなる白血球除去器を使用した白血球除去療法がある。しかし遠心分離法は治療効果が見られたとの報告もあるが、操作性が難しいため一般的な治療方法として採用しにくい。これに対し、白血球分離材を用いる方法は、体外循環で患者血液を白血球分離材に通過させて血液中の白血球を除去する方法であり、除去効率及び選択性が高いこと、操作が簡便なこと等の利点があり、広く用いられている。
【０００６】
白血球分離材を用いた吸着法による顆粒球除去の機構は、主として材料表面に接触した顆粒球が、表面に粘着又は接着することによるとされている。白血球除去療法においては、現在フィルターによる濾過が一般的である（例えば、特許文献１参照）。また、顆粒球などの細胞を効率的に捕捉する炎症性疾患処置カラムであって、ビーズの径を考慮したコンパクトな吸着カラムも提案されている（例えば、特許文献２参照）。さらに、セルロース等の水酸基に官能基が固定された水不溶性顆粒球吸着材を、アルカリ溶液で処理することにより、体液中の顆粒球を選択的に除去する能力を大幅に向上させ得ることも提案されている（例えば、特許文献３参照）。
【先行技術文献】
【特許文献】
【０００７】
【特許文献１】特公昭５８−５４１２６号公報
【特許文献２】特開２００８−２０６７５３号公報
【特許文献３】国際公開第２００６／０２５３７１号パンフレット
【発明の概要】
【発明が解決しようとする課題】
【０００８】
しかし、特許文献１に開示された方法では、炎症に関係の薄いリンパ球までも、顆粒球及び単球と同様に除去されるという問題点がある。また、特許文献２に開示された方法では、顆粒球吸着率は３０％程度に過ぎず、顆粒球除去量が十分ではない。さらに、特許文献３に開示された方法は、顆粒球に対する親和性は高いものの、単球に対する親和性がリンパ球と同様に低いという問題がある。そこで、本発明は、血液から顆粒球及び単球を効率的且つ選択的に除去する除去材を提供することを目的の一つとする。
【課題を解決するための手段】
【０００９】
本発明者らは、上記課題を解決するために鋭意研究した結果、エチレン−ビニルアルコール共重合体を含む組成物からなり、２００μｍ以上５００μｍ以下の平均粒径を有し、空孔率が７０％以上の多孔質粒子を除去材に使用すると、顆粒球と単球の除去率は共に高いが、リンパ球の除去率は低いという選択性に優れた除去材が得られることを見出し、本発明を完成するに至った。
【００１０】
すなわち、本発明の態様は、血液から顆粒球及び単球を６０％以上除去し、且つ顆粒球除去率及び単球除去率がリンパ球除去率の２．５倍以上である選択的除去材を製造するためのエチレン−ビニルアルコール共重合体を含む組成物の使用であって、エチレン−ビニルアルコール共重合体のエチレン含量が２０ｍｏｌ％以上５０ｍｏｌ％以下であり、選択的除去材が、２００μｍ以上５００μｍ以下の平均粒径を有し、空孔率が７０％以上の多孔質粒子である、顆粒球及び単球の選択的除去材を製造するためのエチレン−ビニルアルコール共重合体を含む組成物の使用であることを要旨とする。
【００１１】
本発明の態様に係る顆粒球及び単球の選択的除去材を製造するためのエチレン−ビニルアルコール共重合体を含む組成物の使用において、エチレン−ビニルアルコール共重合体を含む組成物が、さらに水溶性高分子を含んでいてもよい。また、水溶性高分子が、ポリビニルピロリドンであってもよい。
【発明の効果】
【００１２】
本発明によれば、血液から顆粒球及び単球を６０％以上除去し、且つ顆粒球除去率及び単球除去率がリンパ球除去率の２．５倍以上である、顆粒球及び単球の選択的除去材を提供することができる。
【発明を実施するための形態】
【００１３】
以下、本発明の実施の形態について具体的に説明する。なお、以下に説明する実施の形態は、本発明を限定するものであると理解するべきではない。以下に説明する実施の形態から、当業者には様々な代替実施の形態、実施例及び運用技術が明らかになるはずである。よって、本発明はここでは記載していない様々な実施の形態等を包含するということを理解すべきである。
【００１４】
本発明の実施の形態に係る顆粒球及び単球の選択的除去材は、エチレン−ビニルアルコール共重合体を含む組成物で製造される。エチレン−ビニルアルコール共重合体のエチレン含量は、２０ｍｏｌ％以上５０ｍｏｌ％以下である。エチレン−ビニルアルコール共重合体を含む組成物は、さらにポリビニルピロリドン等の水溶性高分子を含んでいてもよい。また、実施の形態に係る顆粒球及び単球の選択的除去材は、２００μｍ以上５００μｍ以下の平均粒径を有し、空孔率が７０％以上の多孔質粒子である。実施の形態に係る顆粒球及び単球の選択的除去材により、血液から顆粒球及び単球がそれぞれ６０％以上除去される。また、実施の形態に係る選択的除去材の顆粒球除去率及び単球除去率は、リンパ球除去率の２．５倍以上である。
【００１５】
ここで、「エチレン−ビニルアルコール共重合体」は、エチレンとビニルアルコールとの共重合体であるが、一般的には酢酸ビニルモノマーとエチレンとを共重合させて得られるエチレン−酢酸ビニル共重合体を鹸化して製造される。エチレン−ビニルアルコール系共重合体は、ランダム、ブロック、グラフト等いずれのタイプの共重合体であってもよい。なお、エチレン−ビニルアルコール系共重合体において、疎水的な性質を持つエチレン含量が２０ｍｏｌ％未満になると、顆粒球及び単球の除去率が低くなる傾向にある。また、エチレン含量が５０ｍｏｌ％を越えると、球状に造粒するのが困難になる傾向にある。したがって、エチレン−ビニルアルコール系共重合体のエチレン含量は、２０ｍｏｌ％以上５０ｍｏｌ％以下の範囲である。
【００１６】
エチレン−ビニルアルコール共重合体の重量平均分子量（Ｍｗ）の範囲は、１万以上３００万以下であることが好ましい。Ｍｗが１万未満の場合、滅菌処理、特に放射線滅菌処理を実施した際にポリマーの分子量が低下し、水に対する溶出量が増加する傾向にある。またＭｗが３００万を超えると、溶剤への溶解度が低下する傾向にあり、さらに重合の際、安定して製造できない傾向にある等の懸念がある。より好ましくは２万以上２００万以下である。なお、エチレン−ビニルアルコール共重合体のＭｗは種々の公知の方法により求められるが、本発明の実施の形態においては、ポリエチレンオキサイドを標準とするゲルパーミエーションクロマトグラフィーによる測定を採用している。
【００１７】
実施の形態に係る顆粒球及び単球の選択的除去材である多孔質粒子の「平均粒径」は、真球、非真球の場合を含め、任意に選んだ１０個のビーズについて、マイクロスコープで任意の方向の径を２回／個計測したときの平均値を指す。多孔質粒子の平均粒径は、好ましくは２００μｍ以上５００μｍ以下である。平均粒径が２００μｍより小さいと、粒子間の空隙が狭くなって血液が通り難くなり、圧力損失が増加する傾向にある。平均粒径が５００μｍより大きいと、単位体積当たりの粒子表面積が小さくなり、吸着効率が低下しやすくなる傾向にある。
【００１８】
また、多孔質粒子の空孔率Ｐｒ（％）は、多孔質粒子の含水時の重量をＷ１（ｇ）、多孔質粒子の乾燥後の重量をＷ０（ｇ）、及び多孔質粒子の比重をρとして、下記式（１）で表される値をいう。
Ｐｒ＝（Ｗ１−Ｗ０）／（Ｗ１−Ｗ０＋Ｗ０／ρ）×１００  ・・・（１）
含水時の重量は、十分に水に濡れた成形体を、乾いたろ紙上に拡げ、余分な水分をとってから含水時の重量を測定すればよい。乾燥は、水分をとばすために、室温下で真空乾燥を行えばよい。成形体の比重は、比重瓶を用いて簡便に測定することができる。
【００１９】
空孔率Ｐｒ（％）の範囲は、７０％以上である。７０％未満では顆粒球及び単球の選択性が低下する傾向にある。リンパ球より顆粒球及び単球を選択的に除去するという細胞選択性の発現は、空孔率７０％以上という条件における多孔質粒子の表面構造によるものであると考えられる。
【００２０】
エチレン−ビニルアルコール共重合体を含む組成物にさらに含まれうる水溶性高分子は、エチレン−ビニルアルコール共重合体と相溶性のあるものであれば特に限定されない。天然高分子では、グアーガム、ローカストビーンガム、カラーギナン、アラビアゴム、トラガント、ペクチン、デンプン、デキストリン、ゼラチン、カゼイン、及びコラーゲン等が使用可能である。また、半合成高分子では、メチルセルロース、エチルセルロース、ヒドロキシエチルセルロース、エチルヒドロキシエチルセルロース、カルボキシメチルデンプン、及びメチルデンプン等が使用可能である。さらに、合成高分子では、ポリビニルアルコール、ポリビニルピロリドン、ポリビニルメチルエーテル、カルボキシビニルポリマー、ポリアクリル酸ナトリウム、さらに、テトラエチレングリコール、トリエチレングリコール等のポリエチレングリコール類が使用可能である。
【００２１】
これらの水溶性高分子の中でも、耐生分解性を有する点で合成高分子が好ましい。特に、本発明の実施の形態に係る成形体のように、連通孔を形成するフィブリル内部にも空隙を有する構造を発現する効果が高い点で、水溶性高分子としてポリビニルピロリドンを用いるのが好ましい。
【００２２】
ポリビニルピロリドンの重量平均分子量（Ｍｗ）は、２，０００〜２，０００，０００の範囲が好ましく、２，０００〜１，０００，０００の範囲がより好ましく、２，０００〜１００，０００の範囲がさらに好ましい。重量平均分子量が２，０００より小さいと、フィブリル内部に空隙を有する構造を発現させる効果が低くなる傾向にあり、２，０００，０００を超えると、成形する時の粘度が上昇して、成形が難しくなる傾向にある。なお、ポリビニルピロリドンのＭｗは、エチレン−ビニルアルコール共重合体のＭｗと同様の方法により測定可能である。
【００２３】
また、本発明の実施の形態に係る顆粒球及び単球の選択的除去材を製造する際に用いる良溶媒は、エチレン−ビニルアルコール共重合体と水溶性高分子とを共に溶解するものであればいずれでもよい。例えば、ジメチルスルホキシド（ＤＭＳＯ）、Ｎ−メチル−２−ピロリドン（ＮＭＰ）、ジメチルアセトアミド（ＤＭＡＣ）、ジメチルホルムアミド（ＤＭＦ）等である。これらの良溶媒は１種又は混合溶媒としてもよい。
【００２４】
多孔質粒子の成形方法は特に限定されないが、例えば、ポリマーの良溶媒とポリマーとの混合物を貧溶媒の中に浸漬して、溶媒交換によりポリマーのゲル化を行わせて多孔質体を形成する湿式相分離法が使用可能である。これらの過程で良溶媒の比率が減少し、それにつれてミクロ相分離が生じ、ポリマーの小球が形成され、成長し、絡み合い、フィブリルが形成され、フィブリルの隙間が連通孔となる。さらに、水溶性高分子は、フィブリルの表面からその分子鎖を一部、あたかもヒゲのように伸ばすため、フィブリルの表面は親水性に保たれ、疎水的吸着の抑制効果が期待できる。
【実施例】
【００２５】
以下に本発明の実施例を記載するが、本発明はこれに限定されるものではない。なお、実施例においては、多孔質粒子の種々の物性を、以下の方法で測定した。
【００２６】
（粒径）
多孔質粒子の粒径は、マイクロスコープ（キーエンス（株）社製VH７０００（商品名））を用いて、多孔質粒子の最長直径と最短直径とを測定し、その平均値を平均粒径とした。
【００２７】
（空孔率）
十分に水に濡れた多孔質粒子を乾いたろ紙上に拡げ、余分な水分をとった後に重量を測定し、多孔質粒子の含水時の重量（Ｗ１）とした。次に、多孔質粒子を室温下で真空乾燥に２４時間付して乾燥した多孔質粒子を得た。乾燥した多孔質粒子の重量を測定し、多孔質粒子の乾燥時の重量（Ｗ０）とした。次に、比重瓶（ゲーリュサック型、容量１０ｍｌ）を用意し、この比重瓶に純水（２５℃）を満たしたときの重量を測定し、満水時の重量（Ｗｗ）とした。また、比重瓶に純水で湿潤した状態の多孔質粒子を入れ、さらに標線まで純水を満たして重量（Ｗｗｍ）を測定した。次に、この多孔質粒子を比重瓶から取り出し、室温下で２４時間、真空乾燥に付して、乾燥した多孔質粒子を得た。乾燥した多孔質粒子の重量（Ｍ）を測定し、下式（２）、（３）に従って、多孔質粒子の比重（ρ）、及び、空孔率（Ｐｒ）を求めた。
ρ＝Ｍ／（Ｗｗ＋Ｍ−Ｗｗｍ）  ・・・（２）
Ｐｒ＝（Ｗ１−Ｗ０）／（ Ｗ１−Ｗ０＋Ｗ０／ρ）×１００  ・・・（３）
式（２）において、ρは多孔質粒子の比重（ｇ／ｃｍ3）、Ｍは多孔質粒子の乾燥後の重量（ｇ）、Ｗｗは比重瓶の満水時の重量（ｇ）、Ｗｗｍは比重瓶に含水した多孔質粒子と純水を入れたときの重量（ｇ）を示す。また、式（３）において、Ｐｒは空孔率（％）、Ｗ１は多孔質粒子の含水時の重量（ｇ）、Ｗ０は多孔質粒子の乾燥後の重量（ｇ）を示す。
【００２８】
（ＰＶＰ含有量）
多孔質粒子について、水溶性高分子であるポリビニルピロリドン（ＰＶＰ）の含有量を次のようにして測定した。多孔質粒子を、真空乾燥してＣＨＮ元素分析装置（パーキンエルマー社製、２４００ＩＩＣＨＮ  Ｓ
／Ｏ型）にて元素分析を行い、C含有量（Wｃ（％））、H含有量（Wｈ（％））、N含有量（Wｎ（％））を測定し、下記式（４）、（５）、（６）より、ＰＶＰの含有量（ｗｔ％）を求めた。
ＰＶＰ含有量（Ｗｐ）
＝Wｎ＋Wｎ／１４×６×１２＋Wｎ／１４×９×１＋Wｎ／１４×１×１６  ・・・（４）
エチレンビニルアルコール含有量（Ｗｅ）＝（Wｃ＋Wｈ＋Wｎ−Ｗp）×７７．７６／５６  ・・・（５）
ＰＶＰ含有量（ｗｔ％）＝Ｗｐ／（Ｗｐ＋Ｗｅ）×１００  ・・・（６）
【００２９】
（白血球除去率等）
処理前後の血液中の白血球（顆粒球、単球、リンパ球）を、多項目自動血球分析装置(Ｓｙｓｍｅｘ社製)で測定し、除去率を下記式（７）〜（１０）より求めた。
白血球除去率（％）
＝｛１−（処理後の血液中の白血球数／処理前の血液中の白血球数）｝×１００  ・・・（７）
顆粒球除去率（％）
＝｛１−（処理後の血液中の顆粒球数／処理前の血液中の顆粒球数）｝×１００  ・・・（８）
単球除去率（％）
＝｛１−（処理後の血液中の単球数／処理前の血液中の単球数）｝×１００  ・・・（９）
リンパ球除去率（％）
＝｛１−（処理後の血液中のリンパ球数／処理前の血液中のリンパ球数）｝×１００  ・・・（１０）
【００３０】
（実施例１）
エチレンビニルアルコール共重合体（ＥＶＯＨ 、クラレ（株）、エバール（登録商標）Ｆ１０１（商品名）；エチレン共重合比率３２モル％）２８．５ｇ、及びポリビニルピロリドン（ＰＶＰ、和光（株）、Ｋ９０（商品名））２８．５ｇ、ジメチルスルホキシド（ＤＭＳＯ、和光（株））４４３ｇを、セパラフラスコ中にて、５０℃に加温して溶解し、均一な混合液を得た。
【００３１】
得られたポリマー溶液を４０℃に加温し、側面に直径０．５５ｍｍのノズルを開けた円筒状回転容器の内部に供給し、この容器を回転させ、遠心力（１５Ｇ）によりノズルから液滴を形成し、６０℃の水からなる凝固浴槽中に吐出させ、ポリマー溶液を凝固させた。さらに、洗浄を行い、平均粒径３７６μｍの多孔質粒子を得た。
【００３２】
２ｍＬの多孔質粒子を有効濾過面積０．６４ｃｍ2 のカラムに充填し、このカラムに室温でヘパリン加生理食塩液（ヘパリン濃度：５，０００ＩＵ／Ｌ）をシリンジポンプにより１０ｍＬ流し、プライミングを行った。ここで「有効濾過面積」とは、カラムの内断面積であり、濾過に有効に機能する濾層の平面積を示す。カラムに抗凝固剤としてヘパリンを添加した１１．５mLのヒト新鮮血液 (ヘパリン濃度：５，０００ＩＵ／Ｌ)をシリンジポンプで６．９ｍＬ／ｈの一定速度で室温にて流し、処理を行った。処理前および１００分間処理した後の血液に残存する顆粒球数、単球数、及びリンパ球数を含む白血球数を測定し、除去率を算出した。結果を表1に示す。
【００３３】
（実施例２）
エチレンビニルアルコール共重合体（ＥＶＯＨ 、クラレ（株）、エバール（登録商標）Ｆ１０１（商品名）；エチレン共重合比率３２モル％）５０ｇ、ポリビニルピロリドン（ＰＶＰ、和光（株）、Ｋ９０（商品名））１３．５ｇ、ジメチルスルホキシド（ＤＭＳＯ、和光（株））４３６．５ｇを、セパラフラスコ中にて、５０℃に加温して溶解し、均一な混合液を得た。
【００３４】
得られたポリマー溶液を４０℃に加温し、側面に直径０．５５ｍｍのノズルを開けた円筒状回転容器の内部に供給し、この容器を回転させ、遠心力（１５Ｇ）によりノズルから液滴を形成し、６０℃の水からなる凝固浴槽中に吐出させ、ポリマー溶液を凝固させた。さらに、洗浄を行い、平均粒径４２６μｍの多孔質粒子を得た。この多孔質粒子を用いて実施例１と同様のカラムを作製し、実施例１と同様にプライミング、血液処理と測定を行なった。
【００３５】
（実施例３）
エチレンビニルアルコール共重合体（ＥＶＯＨ、クラレ（株）、エバール（登録商標）Ｆ１０１（商品名）；エチレン共重合比率３２モル％）７０ｇ、ポリビニルピロリドン（ＰＶＰ、和光（株）、Ｋ９０（商品名））２．５ｇ、ジメチルスルホキシド（ＤＭＳＯ、和光（株））４２７．５ｇを、セパラフラスコ中にて、５０℃に加温して溶解し、均一な混合液を得た。
【００３６】
得られたポリマー溶液を４０℃に加温し、側面に直径０．５５ｍｍのノズルを開けた円筒状回転容器の内部に供給し、この容器を回転させ、遠心力（１５Ｇ）によりノズルから液滴を形成し、６０℃の水からなる凝固浴槽中に吐出させ、ポリマー溶液を凝固させた。さらに、洗浄を行い、平均粒径４７６μｍの多孔質粒子を得た。この多孔質粒子を用いて実施例１と同様のカラムを作製し、実施例１と同様にプライミング、血液処理と測定を行なった。
【００３７】
（実施例４）
エチレンビニルアルコール共重合体（ＥＶＯＨ 、クラレ（株）、エバール（登録商標）Ｍ１００Ｂ（商品名）；エチレン共重合比率２４モル％）３８．５ｇ、ポリビニルピロリドン（ＰＶＰ、和光（株）、Ｋ９０（商品名））３８．５ｇ、ジメチルスルホキシド（ＤＭＳＯ、和光（株））４２３ｇを、セパラフラスコ中にて、５０℃に加温して溶解し、均一な混合液を得た。
【００３８】
得られたポリマー溶液を４０℃に加温し、側面に直径０．５５ｍｍのノズルを開けた円筒状回転容器の内部に供給し、この容器を回転させ、遠心力（１５Ｇ）によりノズルから液滴を形成し、６０℃ の水からなる凝固浴槽中に吐出させ、ポリマー溶液を凝固させた。さらに、洗浄を行い、平均粒径３５９μｍの多孔質粒子を得た。この球状成形体を用いて実施例１と同様のカラムを作製し、実施例１と同様にプライミング、血液処理と測定を行なった。
【００３９】
（実施例５）
エチレンビニルアルコール共重合体（ＥＶＯＨ 、クラレ（株）、エバール（登録商標）Ｇ１５６Ｂ（商品名）；エチレン共重合比率４８モル％）２８．５ｇ、ポリビニルピロリドン（ＰＶＰ、和光（株）、Ｋ９０（商品名））２８．５ｇ、ジメチルスルホキシド（ＤＭＳＯ、和光（株））４４３ｇを、セパラフラスコ中にて、５０℃に加温して溶解し、均一な混合液を得た。
【００４０】
得られたポリマー溶液を４０℃に加温し、側面に直径０．５５ｍｍのノズルを開けた円筒状回転容器の内部に供給し、この容器を回転させ、遠心力（１５Ｇ）によりノズルから液滴を形成し、６０℃の水からなる凝固浴槽中に吐出させ、ポリマー溶液を凝固させた。さらに、洗浄を行い、平均粒径３９３μｍの多孔質粒子を得た。この多孔質粒子を用いて実施例１と同様のカラムを作製し、実施例１と同様にプライミング、血液処理と測定を行なった。
【００４１】
（実施例６）
実施例１と同様のポリマー溶液を調製した。得られたポリマー溶液を４０℃に加温し、側面に直径０．４０ｍｍのノズルを開けた円筒状回転容器の内部に供給し、この容器を回転させ、遠心力（１５Ｇ）によりノズルから液滴を形成し、６０℃の水からなる凝固浴槽中に吐出させ、ポリマー溶液を凝固させた。さらに、洗浄を行い、平均粒径２２３μｍの多孔質粒子を得た。この多孔質粒子を用いて実施例１と同様のカラムを作製し、実施例１と同様にプライミング、血液処理と測定を行なった。
【００４２】
（実施例７）
エチレンビニルアルコール共重合体（ＥＶＯＨ、クラレ（株）、エバール（登録商標）Ｆ１０１（商品名）；エチレン共重合比率３２モル％）７５ｇ、ジメチルスルホキシド（ＤＭＳＯ、和光（株））４２５ｇを、セパラフラスコ中にて、５０℃に加温して溶解し、均一な混合液を得た。
【００４３】
得られたポリマー溶液を４０℃に加温し、側面に直径０．５５ｍｍのノズルを開けた円筒状回転容器の内部に供給し、この容器を回転させ、遠心力（１５Ｇ）によりノズルから液滴を形成し、６０℃の水からなる凝固浴槽中に吐出させ、ポリマー溶液を凝固させた。さらに、洗浄を行い、平均粒径４３８μｍの多孔質粒子を得た。この多孔質粒子を用いて実施例１と同様のカラムを作製し、実施例１と同様にプライミング、血液処理と測定を行なった。
【００４４】
（比較例１）
実施例１と同様のポリマー溶液を調製した。得られたポリマー溶液を４０℃に加温し、ローラーポンプにて直径０．８ｍｍのノズルから液滴を６０℃の水からなる凝固浴槽中に吐出させ、ポリマー溶液を凝固させた。さらに、洗浄を行い、平均粒径１８５２μｍの多孔質粒子を得た。この多孔質粒子を用いて実施例１と同様のカラムを作製し、実施例１と同様にプライミング、血液処理と測定を行なった。
【００４５】
（比較例２）
エチレンビニルアルコール共重合体（ＥＶＯＨ 、クラレ（株）、エバール（登録商標）Ｆ１０１（商品名）；エチレン共重合比率３２モル％）１１５ｇ、ポリビニルピロリドン（ＰＶＰ、和光（株）、Ｋ９０（商品名））４ｇ、ジメチルスルホキシド（ＤＭＳＯ、和光（株））３８１ｇを、セパラフラスコ中にて、５０℃に加温して溶解し、均一な混合液を得た。
【００４６】
得られたポリマー溶液を４０℃に加温し、側面に直径０．５５ｍｍのノズルを開けた円筒状回転容器の内部に供給し、この容器を回転させ、遠心力（４０Ｇ）によりノズルから液滴を形成し、６０℃の水からなる凝固浴槽中に吐出させ、ポリマー溶液を凝固させた。さらに、洗浄を行い、平均粒径４８２μｍの多孔質粒子を得た。この多孔質粒子を用いて実施例１と同様のカラムを作製し、実施例１と同様にプライミング、血液処理と測定を行なった。
【００４７】
（比較例３）
実施例１と同様のポリマー溶液を調製した。得られたポリマー溶液を４０℃に加温し、側面に直径０．４０ｍｍのノズルを開けた円筒状回転容器の内部に供給し、この容器を回転させ、遠心力（４０Ｇ）によりノズルから液滴を形成し、６０℃の水からなる凝固浴槽中に吐出させ、ポリマー溶液を凝固させた。さらに、洗浄を行い、平均粒径１４２μｍの多孔質粒子を得た。この多孔質粒子を用いて実施例１と同様のカラムを作製し、実施例１と同様にプライミング、血液処理と測定を行なった。
【００４８】
以上の多孔質粒子の特性値及び、血液性能試験により得られた結果を表１にまとめた。エチレン含量が２０ｍｏｌ％以上５０ｍｏｌ％以下、粒径２００μｍ以上５００μｍ以下で、かつ空孔率が７０％以上の粒子が、顆粒球及び単球を６０％以上除去し、且つ顆粒球除去率及び単球除去率がリンパ球除去率の２．５倍以上であることが示された。
【表１】
2010233825.tif 000002
【産業上の利用可能性】
【００４９】
本発明の顆粒球及び単球の選択的除去材は、血液、血液製剤に混入している顆粒球、単球を除去するために極めて有効である。特に体外循環顆粒球除去療法に用いるための顆粒球、単球除去材として好適に利用できる。